(57)【要約】有機色素記録層上に界面層有し、その界面層上に、（Ａ）下記式（１）（式中、ｎは１〜１０の整数を示す。）で示される構造を有する（メタ）アクリレート（但しウレタンアクリレートは除く）、（Ｂ）光重合開始剤、好ましくは、更に、（Ａ）以外のメタクリレート（Ｃ）を含有する紫外線硬化型樹脂組成物の硬化物層を有する光ディスク、及び、該光ディスク用紫外線硬化型樹脂組成物に関するもので、該光ディスクは優れた記録信号特性及び耐久性を有する。2011093089.tif 000010
2011093089.tif 000002
【特許請求の範囲】
【請求項１】
有機色素記録層上に界面層を有し、その界面層上に、
（Ａ）下記式（１）で示される構造を有する（メタ）アクリレート（但し、ウレタン（メタ）アクリレートを除く）
2011093089.tif 000007
（式中、ｎは１〜１０の整数を示す。）
及び、
（Ｂ）光重合開始剤、
を含有する紫外線硬化型樹脂組成物（以下単に樹脂組成物という）の硬化物層を有する光ディスク。
【請求項２】
式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である請求項１に記載の光ディスク。
【請求項３】
前記樹脂組成物が、更に、（Ａ）以外の（メタ）アクリレート（Ｃ）を含有する紫外線硬化型樹脂組成物である請求項１に記載の光ディスク。
【請求項４】
式（１）で示される構造を有する（メタ）アクリレート（Ａ）を、前記樹脂組成物全体に対して２０〜９５重量％含有する請求項１に記載の光ディスク。
【請求項５】
前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である請求項３に記載の光ディスク。
【請求項６】
前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する請求項３に記載の光ディスク、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；又は、
（ｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
【請求項７】
前記（メタ）アクリレート（Ｃ）として、上記（Ｉ）群の（メタ）アクリレートモノマー（ｃ−３ａ）を含む請求項６に記載の光ディスク。
【請求項８】
上記（Ｉ）群の（メタ）アクリレートモノマー（ｃ−３ａ）として、Ｃ５〜Ｃ１８アルキル（メタ）アクリレートを含む請求項７に記載の光ディスク。
【請求項９】
前記（メタ）アクリレート（Ｃ）として、上記（ＩＩ）群の（メタ）アクリレートモノマー（ｃ−３ｂ）を含む請求項６に記載の光ディスク。
【請求項１０】
前記（メタ）アクリレート（Ｃ）として、ウレタン（メタ）アクリレート（Ｃ−２）を含む請求項３に記載の光ディスク。
【請求項１１】
前記ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである請求項１０に記載の光ディスク。
【請求項１２】
前記樹脂組成物が、更に、ヒンダートアミン化合物（Ｄ）を含む樹脂組成物である請求項１に記載の光ディスク。
【請求項１３】
少なくとも、有機色素記録層上に界面層を有する光ディスク基板の界面層上に、
（Ａ）下記式（１）で示される構造を有する（メタ）アクリレート、
2011093089.tif 000008
（式中、ｎは１〜１０の整数を示す。）
及び、
（Ｂ）光重合開始剤、
を含有する紫外線硬化型樹脂組成物を塗布し、次いで、該塗布膜に、活性エネルギー線を照射して、硬化物層を形成する工程を含む光ディスクの製造方法。
【請求項１４】
紫外線硬化型樹脂組成物が、更に、（Ａ）以外の（メタ）アクリレート（Ｃ）を含有する紫外線硬化型樹脂組成物である請求項１３に記載の光ディスクの製造方法。
【請求項１５】
（Ａ）下記式（１）で示される構造を有する（メタ）アクリレート（但し、ウレタン（メタ）アクリレートを除く）
2011093089.tif 000009
（式中、ｎは１〜１０の整数を示す。）
及び、
（Ｂ）光重合開始剤、
を含有する光ディスク用紫外線硬化型樹脂組成物。
【請求項１６】
式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である請求項１５に記載の光ディスク用紫外線硬化型樹脂組成物。
【請求項１７】
更に、上記（Ａ）成分以外の（メタ）アクリレート（Ｃ）を含有する請求項１５に記載の光ディスク用紫外線硬化型樹脂組成物。
【請求項１８】
式（１）で示される構造を有する（メタ）アクリレート（Ａ）を、前記樹脂組成物全体に対して２０〜９５重量％含有する請求項１５に記載の光ディスク用紫外線硬化型樹脂組成物。
【請求項１９】
前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である請求項１５に記載の光ディスク用紫外線硬化型樹脂組成物。
【請求項２０】
前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する請求項１５に記載の光ディスク用紫外線硬化型樹脂組成物。
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；
（ｖ）ポリテトラメチレングリコール構造を有する（メタ）アクリレート；
（ＩＩ）群（ｃ−３ｂ）：
ジシクロペンテニルオキシエチル（メタ）アクリレート、１，６−ヘキサンジオールジ（メタ）アクリレート、ジプロピレングリコールジ（メタ）アクリレート、又はトリプロピレングリコールジ（メタ）アクリレート。
【請求項２１】
前記（メタ）アクリレート（Ｃ）として、上記（Ｉ）群の（メタ）アクリレートモノマー（ｃ−３ａ）を含む請求項２０に記載の光ディスク用紫外線硬化型樹脂組成物。
【請求項２２】
上記（Ｉ）群の（メタ）アクリレートモノマー（ｃ−３ａ）として、Ｃ５〜Ｃ１８アルキル（メタ）アクリレートを含む請求項２１に記載の光ディスク用紫外線硬化型樹脂組成物。
【請求項２３】
上記（Ｉ）群の（メタ）アクリレートモノマー（ｃ−３ａ）の含量が、樹脂組成物の総量に対して、２０〜６０重量％である請求項２１に記載の光ディスク用紫外線硬化型樹脂組成物。
【請求項２４】
前記（メタ）アクリレート（Ｃ）として、上記（ＩＩ）群の（メタ）アクリレートモノマー（ｃ−３ｂ）を含む請求項２０に記載の光ディスク用紫外線硬化型樹脂組成物。
【請求項２５】
前記（メタ）アクリレート（Ｃ）として、ウレタン（メタ）アクリレート（Ｃ−２）を含む請求項１７に記載の光ディスク用紫外線硬化型樹脂組成物。
【請求項２６】
該ウレタンアクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである請求項２５に記載の光ディスク用紫外線硬化型樹脂組成物。
【請求項２７】
（Ｃ）成分として、Ｃ５〜Ｃ１８アルキル（メタ）アクリレート、ポリエチレンオキサイド５〜１５モル変性ビスフェノールＡ型ジ(メタ）アクリレート、ジシクロペンタジエンオキシエチル(メタ）アクリレート及びポリプロピレングリコールジ（メタ）アクリレートからなる群から選択される少なくとも一種を含有し、その含有量が、（Ｃ）成分の総量に対して、５０％〜１００％である請求項１７に記載の光ディスク用紫外線硬化型樹脂組成物。
【請求項２８】
（Ａ）成分、及び、前記（メタ）アクリレート（Ｃ）として、ウレタン（メタ）アクリレート（Ｃ−２）、前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有し、（Ａ）成分、（Ｃ−２）成分、（ｃ−３ａ）成分及び（ｃ−３ｂ）成分の総量が、樹脂組成物の総量に対して、７０〜９９重量％である請求項１７に記載の光ディスク用紫外線硬化型樹脂組成物。
【請求項２９】
前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有する請求項２８に記載の光ディスク用紫外線硬化型樹脂組成物。
【請求項３０】
ウレタン（メタ）アクリレート（Ｃ−２）を含む場合は、（ｉ）（Ａ）成分がカプロラクトン変性ヒドロキシエチル（メタ）アクリレートであるか、又は、（ｉｉ）前記（Ｉ）群の（メタ）アクリレートモノマー（ｃ−３ａ）を含むかのいずれかである請求項２８に記載の光ディスク用紫外線硬化型樹脂組成物。
【請求項３１】
更に、ヒンダートアミン化合物（Ｄ）を含む請求項１５に記載の光ディスク用紫外線硬化型樹脂組成物。
【請求項３２】
硬化した時の硬化物の２５℃での弾性率が０．０１〜９．５ＭＰａである請求項１７に記載の光ディスク用紫外線硬化型樹脂組成物。
【発明の詳細な説明】
【技術分野】
【０００１】
本発明は、有機色素記録層を有する光ディスク及びそれに有用な紫外線硬化型樹脂組成物に関する。
【背景技術】
【０００２】
現在、実用化されている光ディスク記録媒体としては、１．２ｍｍのポリカーボネート基板上に記録層、反射層、紫外線硬化型樹脂からなる保護層を積層したＣＤ−Ｒ、ＣＤ−ＲＷや、０．６ｍｍのポリカーボネート基板と、記録層及び反射層を備えた０．６ｍｍのポリカーボネート基板を紫外線硬化型樹脂で貼り合わせたＤＶＤ−Ｒ、ＤＶＤ＋Ｒ、ＤＶＤ−ＲＷ、ＤＶＤ＋ＲＷ、ＤＶＤ−ＲＡＭが存在している。【０００３】
また、近年、単層タイプのＤＶＤの約５倍の記録容量を有するブルーレイディスク（ＢＤ−Ｒ）が発売されている。ブルーレイディスクは、例えば1例を挙げると、１．１ｍｍの透明または不透明のプラスチック製の基板上に反射層、記録層及び界面層（誘電体層とも呼ばれる）を形成し、ついで界面層上に約０．１ｍｍの光透過層（カバー層とも呼ばれる）を積層した構造で、光透過層を通して記録／再生するディスクである。記録層には有機色素や無機化合物が使用され、界面層には光透過性の無機化合物が使用される。また、光透過層としては紫外線硬化型樹脂の硬化物層が使用されている。【０００４】
有機色素からなる記録層を有するブルーレイディスクでは、記録層にレーザー光を照射し、有機色素の体積変化による変形を利用して記録を行う。色素の体積変化を補助し、優れた記録信号特性（例えば、ジッタ特性）を得る目的で、光透過性のカバー層を硬化性樹脂で形成し、記録層と向き合う界面領域の弾性率が２５℃で４０ＭＰａ以下であることを特徴とする光情報記録媒体（特許文献１）、有機色素の記録層上に２５℃での弾性率が３４〜９６ＭＰａの樹脂硬化物層を有する光情報記録媒体（特許文献２）が提案されている。しかしながら、これらの文献には、どのような組成の樹脂組成物の硬化物層がそのような弾性率を達成し得るかに付いては全く開示されていない。【０００５】
また、前述の光ディスク記録媒体の信頼性の評価指標として、温度８０℃／相対湿度８０％ＲＨの環境下で１００時間放置する環境試験を行う。この環境試験前後の記録信号の劣化度合いを所定の範囲以内にするために、界面層上に５℃と５５℃での貯蔵弾性率が共に１００ＭＰａ以下であり、かつ５℃の貯蔵弾性率と５５℃の貯蔵弾性率の比が１０以下である、主成分として柔軟性ウレタンアクリレートを含み、希釈剤として単官能アクリレート含む硬化性樹脂、又は、主成分としてウレタンアクリレートを含み、希釈剤として単官能アクリレート及び多官能アクリレートを含む硬化性樹脂の硬化物層を形成させる技術（特許文献３）が提案されている。しかしながら、この文献には、上記のように、主成分がウレタンアクリレートであること、希釈剤として単官能アクリレート単独、又は、単官能アクリレート及び多官能アクリレートを併用することが開示されているのみで、具体的な成分組成に付いての開示はない。
【先行技術文献】
【特許文献】
【０００６】
【特許文献１】特開２００８−１２３６３１号公報
【特許文献２】特開２００８−２６９７０３号公報
【特許文献３】特開２００９−０２６３７９号公報
【発明の開示】
【発明が解決しようとする課題】
【０００７】
本発明は、有機色素記録層を有する光ディスクにおいて、優れた記録信号特性及び耐久性を付与できる紫外線硬化型樹脂組成物を提供することを目的とする。
【課題を解決するための手段】
【０００８】
本発明者らは、前記課題を解決すべく鋭意研究を重ねた結果、特定の構造を有する（メタ）アクリレートを含有する紫外線硬化型樹脂組成物が、有機色素記録層を有する光ディスクにおいて、優れた記録信号特性及び耐久性を示すことを見出し、本発明を完成するに至った。【０００９】
即ち、本発明は、次の（１）〜（３２）に関するものである。
（１）  有機色素記録層上に界面層を有し、その界面層上に、
（Ａ）下記式（１）で示される構造を有する（メタ）アクリレート（但し、ウレタン（メタ）アクリレートを除く）
2011093089.tif 000003
（式中、ｎは１〜１０の整数を示す）
及び、
（Ｂ）光重合開始剤、
を含有する紫外線硬化型樹脂組成物（以下単に樹脂組成物という）の硬化物層を有する光ディスク。
（２）  式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である上記（１）に記載の光ディスク。
（３）  前記樹脂組成物が、更に、（Ａ）以外の（メタ）アクリレート（Ｃ）を含有する紫外線硬化型樹脂組成物である上記（１）又は（２）に記載の光ディスク。【００１０】
（４）  式（１）で示される構造を有する（メタ）アクリレート（Ａ）を、前記樹脂組成物全体に対して２０〜９５重量％含有する上記（１）〜（３）の何れか一項に記載の光ディスク。
（５）  前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である上記（３）又は（４）に記載の光ディスク。
（６）  前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する上記（３）又は（４）に記載の光ディスク、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；又は
（ｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート【００１１】
（７）  前記（メタ）アクリレート（Ｃ）として、上記（Ｉ）群の（メタ）アクリレートモノマー（ｃ−３ａ）を含む上記（６）に記載の光ディスク。
（８）  上記（Ｉ）群の（メタ）アクリレートモノマー（ｃ−３ａ）として、Ｃ５〜Ｃ１８アルキル（メタ）アクリレートを含む上記（７）に記載の光ディスク。
（９）  前記（メタ）アクリレート（Ｃ）として、上記（ＩＩ）群の（メタ）アクリレートモノマー（ｃ−３ｂ）を含む上記（６）に記載の光ディスク。
（１０）  前記（メタ）アクリレート（Ｃ）として、ウレタン（メタ）アクリレート（Ｃ−２）を含む上記（３）〜（９）の何れか一項に記載の光ディスク。
（１１）  前記ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである上記（１０）に記載の光ディスク。
（１２）  前記樹脂組成物が、更に、ヒンダートアミン化合物（Ｄ）を含む樹脂組成物である上記（１）〜（１１）の何れか一項に記載の光ディスク。
（１３）    少なくとも、有機色素記録層上に界面層を有する光ディスク基板の界面層上に、
（Ａ）下記式（１）で示される構造を有する（メタ）アクリレート、
2011093089.tif 000004
（式中、ｎは１〜１０の整数を示す。）
及び、
（Ｂ）光重合開始剤、
を含有する紫外線硬化型樹脂組成物を塗布し、次いで、該塗布膜に、活性エネルギー線を照射して、硬化物層を形成する工程を含む光ディスクの製造方法。
（１４）  紫外線硬化型樹脂組成物が、更に、（Ａ）以外の（メタ）アクリレート（Ｃ）を含有する紫外線硬化型樹脂組成物である上記（１３）に記載の光ディスクの製造方法。【００１２】
（１５）（Ａ）下記式（１）で示される構造を有する（メタ）アクリレート（但し、ウレタン（メタ）アクリレートを除く）
2011093089.tif 000005
（式中、ｎは１〜１０の整数を示す。）
及び、
（Ｂ）光重合開始剤、
を含有する光ディスク用紫外線硬化型樹脂組成物。
（１６）  式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である上記（１５）に記載の光ディスク用紫外線硬化型樹脂組成物。
（１７）  更に、上記（Ａ）以外の（メタ）アクリレート（Ｃ）を含有する上記（１５）又は（１６）に記載の光ディスク用紫外線硬化型樹脂組成物。
（１８）  式（１）で示される構造を有する（メタ）アクリレート（Ａ）を、前記樹脂組成物全体に対して２０〜９５重量％含有する上記（１５）〜（１７）の何れか一項に記載の光ディスク用紫外線硬化型樹脂組成物。
（１９）  前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である上記（１７）又は（１８）に記載の光ディスク用紫外線硬化型樹脂組成物。【００１３】
（２０）  前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する上記（１７）〜（１９）の何れか一項に記載の光ディスク用紫外線硬化型樹脂組成物、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｉｉ）ポリエチレンオキサイド変性フェノールアクリレート；
（ｉｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
（２１）  前記（メタ）アクリレート（Ｃ）として、上記（Ｉ）群の（メタ）アクリレートモノマー（ｃ−３ａ）を含む上記（２０）に記載の光ディスク用紫外線硬化型樹脂組成物。
（２２）  上記（Ｉ）群の（メタ）アクリレートモノマー（ｃ−３ａ）として、Ｃ５〜Ｃ１８アルキル（メタ）アクリレートを含む上記（２１）に記載の光ディスク用紫外線硬化型樹脂組成物。
（２３）  上記（Ｉ）群の（メタ）アクリレートモノマー（ｃ−３ａ）の含量が、樹脂組成物の総量に対して、２０〜６０重量％である上記（２０）又は（２１）に記載の光ディスク用紫外線硬化型樹脂組成物。
（２４）  前記（メタ）アクリレート（Ｃ）として、上記（ＩＩ）群の（メタ）アクリレートモノマー（ｃ−３ｂ）を含む上記（２０）〜（２３）の何れか一項に記載の光ディスク用紫外線硬化型樹脂組成物。【００１４】
（２５）  前記（メタ）アクリレート（Ｃ）として、ウレタン（メタ）アクリレート（Ｃ−２）を含む上記（１７）〜（２４）の何れか一項に記載の光ディスク用紫外線硬化型樹脂組成物。
（２６）  該ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである上記（２５）に記載の光ディスク用紫外線硬化型樹脂組成物。
（２７）  （Ｃ）成分として、Ｃ５〜Ｃ１８アルキル（メタ）アクリレート、ポリエチレンオキサイド５〜１５モル変性ビスフェノールＡ型ジ(メタ）アクリレート、ジシクロペンタジエンオキシエチル(メタ）アクリレート及びポリプロピレングリコールジ（メタ）アクリレートからなる群から選択される少なくとも一種を含有し、その含有量が、（Ｃ）成分の総量に対して、５０％〜１００％である上記（１７）〜（２６）の何れか一項に記載の光ディスク用紫外線硬化型樹脂組成物。
（２８）  （Ａ）成分、及び、前記（メタ）アクリレート（Ｃ）として、ウレタン（メタ）アクリレート（Ｃ−２）、前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有し、（Ａ）成分、（Ｃ−２）成分、（ｃ−３ａ）成分及び（ｃ−３ｂ）成分の総量が、樹脂組成物の総量に対して、７０〜９９重量％である上記（１７）〜（２７）の何れか一項に記載の光ディスク用紫外線硬化型樹脂組成物。
（２９）  前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有する上記（２８）に記載の光ディスク用紫外線硬化型樹脂組成物。
（３０）  ウレタン（メタ）アクリレート（Ｃ−２）を含む場合は、（ｉ）（Ａ）成分がカプロラクトン変性ヒドロキシエチル（メタ）アクリレートであるか、又は、（ｉｉ）前記（Ｉ）群の（メタ）アクリレートモノマー（ｃ−３ａ）を含むかのいずれかである上記（２８）に記載の光ディスク用紫外線硬化型樹脂組成物。
（３１）更に、ヒンダートアミン化合物（Ｄ）を含む上記（１５）〜（３０）の何れか一項に記載の光ディスク用紫外線硬化型樹脂組成物。
（３２）  硬化した時の硬化物の２５℃での弾性率が０．０１〜９．５ＭＰａである上記（１７）〜（３１）の何れか一項に記載の光ディスク用紫外線硬化型樹脂組成物。
【発明の効果】
【００１５】
有機色素記録層上に直接積層された界面層（誘電体層）上に、本発明の紫外線硬化型樹脂組成物の硬化物層を有する本発明の光ディスクは、耐久試験前及びその後においてもジッダ値が低く、高温高湿下での長時間の使用においても、記録及び再生の信頼性が高く、製造も容易である。
【発明を実施するための形態】
【００１６】
本発明の光ディスクに使用する本発明の紫外線硬化型樹脂組成物（以下本発明の樹脂組成物ともいう）は、特定の構造を有する（メタ）アクリレート及び光重合開始剤を含有する。
【００１７】
本発明の樹脂組成物に含有される式（１）で示される構造を有する（メタ）アクリレート（Ａ）としては、単量体が好ましく、単量体であれば、ｎが１〜１０の範囲では制限されることなく使用することができる。好ましいｎの値は２〜７、より好ましくは４〜６である。
本発明で使用される該式（１）の構造を有する（メタ）アクリレート（Ａ）には、該カプロラクトン変性構造を有するオリゴマー、例えばカプロラクトン変性構造を有するウレタンアクリレートは含まれない。
上記式（１）の構造を有する（メタ）アクリレート（Ａ）の具体的な化合物としては例えばカプロラクトン変性ヒドロキシエチル（メタ）アクリレート（例えば、サートマー株式会社製ＳＲ−４９５）、カプロラクトン変性ヒドロキシブチル（メタ）アクリレート、カプロラクトン変性ヒドロキシピバリン酸ネオペンチルグリコールジ（メタ）アクリレート（例えば、日本化薬株式会社製カヤラッドＲＴＭＨＸ−２２０、ＨＸ−６２０）、カプロラクトン変性トリス（アクリロキシエチル）イソシアヌレート（例えば、新中村化学株式会社製ＮＫエステル  Ａ−９３００−１ＣＬ、Ａ−９３００−３ＣＬ、Ａ−９３００−６ＣＬ）及びカプロラクトン変性ジペンタエリスリトールヘキサ（メタ）アクリレート例えば、日本化薬株式会社製カヤラッドＲＴＭＤＰＣＡ−２０、ＤＰＣＡ−３０、ＤＰＣＡ−６０、ＤＰＣＡ−１２０）が好ましい。
【００１８】
（Ａ）成分の紫外線硬化型樹脂組成物中の含有量は、該樹脂組成物の総量に対して、通常１０〜９５重量％、好ましくは２０〜９５重量％、より好ましくは３０〜９５重量％、更に好ましくは４０〜９５重量％である。場合により、２０〜８０重量％も好ましい。少な過ぎると色素の体積変化を補助できず、記録信号特性の指標であるジッタ値（％）が悪くなる。
【００１９】
本発明の組成物に含有される光重合開始剤（Ｂ）としては、特に限定はされない。例えば、１−ヒドロキシシクロヘキシルフェニルケトン（イルガキュアＲＴＭ１８４；チバ・スペシャリティ・ケミカルズ製）、２−ヒドロキシ−２−メチル−［４−（１−メチルビニル）フェニル］プロパノールオリゴマー（ＯＮＥ-Ｒｉｆｉｎｅｄ）、１−[４−（２−ヒドロキシエトキシ）−フェニル]−２−ヒドロキシ−２−メチル−１−プロパン−１−オン（イルガキュアＲＴＭ２９５９；チバ・スペシャリティ・ケミカルズ製）、２−ヒドロキシ−１−｛４−［４−（２−ヒドロキシ−２−メチル−プロピオニル）−ベンジル]−フェニル｝−２−メチル−プロパン−１−オン（イルガキュアＲＴＭ１２７；チバ・スペシャリティ・ケミカルズ製）、２，２−ジメトキシ−２−フェニルアセトフェノン（イルガキュアＲＴＭ６５１；チバ・スペシャリティ・ケミカルズ製）、２−ヒドロキシ−２−メチル−１−フェニル−プロパン−１−オン（ダロキュアＲＴＭ１１７３；チバ・スペシャリティ・ケミカルズ製）、２−メチル−１−［４−（メチルチオ）フェニル］−２−モルホリノプロパン−１−オン（イルガキュアＲＴＭ９０７；チバスペシャリティ・ケミカルズ製）、２−ベンジル−２−ジメチルアミノ−１−（４−モルホリノフェニル）−ブタン−１−オン、２−クロロチオキサントン、２，４−ジメチルチオキサントン、２，４−ジイソプロピルチオキサントン、イソプロピルチオキサントン、２，４，６−トリメチルベンゾイルジフェニルフォスフィンオキサイド、ビス（２，４，６−トリメチルベンゾイル）−フェニルフォスフィンオキサイド、ビス（２，６−ジメトキシベンゾイル）−２，４，４−トリメチルペンチルフォスフィンオキサイド等を挙げることができる。
上記において上付ＲＴＭは登録商標を示す（以下同じ）。
【００２０】
本発明の紫外線硬化型樹脂組成物においては、これら（Ｂ）成分は、１種または２種以上を任意の割合で混合して使用することができる。（Ｂ）成分の紫外線硬化型樹脂組成物中の含有量は通常、該樹脂組成物の総量に対して、０．５〜２０重量％、好ましくは１〜２０重量％、より好ましくは１〜１０重量％である。なお、以下において％は特に断りのない限り重量％を表す。
【００２１】
更に、光重合開始助剤となりうるアミン類等を上記の光重合開始剤と併用することもできる。使用しうるアミン類等としては、安息香酸２−ジメチルアミノエチルエステル、ジメチルアミノアセトフェノン、ｐ−ジメチルアミノ安息香酸エチルエステルまたはｐ−ジメチルアミノ安息香酸イソアミルエステル等が挙げられる。該アミン類等の光重合開始助剤を使用する場合、本発明の接着用樹脂組成物中の含有量は通常、該樹脂組成物の総量に対して、０．００５〜５重量％、好ましくは０．０１〜３重量％である。
【００２２】
本発明の組成物の樹脂組成物においては、通常、前記（Ａ）成分以外の（メタ）アクリレート（Ｃ）を含有するのが好ましい。該（メタ）アクリレート（Ｃ）としては、（メタ）アクリロイル基を１個以上、通常１〜６個有する（メタ）アクリレートを挙げることができる。その種類は特に限定されないが、（Ｃ−１）エポキシ（メタ）アクリレート（以下（Ｃ−１）成分ともいう）及び／又は（Ｃ−２）ウレタン（メタ）アクリレート（以下（Ｃ−２）成分ともいう）、更には、以上の（Ａ）成分、（Ｃ−１）成分及び（Ｃ−２）成分以外の、（Ｃ−３）（メタ）アクリレートモノマー（以下（Ｃ−３）成分ともいう）等を用いることができる。
尚、本発明において（メタ）アクリレートとはメタクリレート又はアクリレートを意味する。
【００２３】
本発明において用いうるエポキシ（メタ）アクリレート（Ｃ−１）は、硬化性の向上や硬化物の硬度や硬化速度を向上させる機能がある。
本発明において、該エポキシ（メタ）アクリレート（Ｃ−１）は、グリシジルエーテル型エポキシ化合物と、（メタ）アクリル酸を反応させることにより得ることが出来る。
エポキシ（メタ）アクリレート（Ｃ−１）を得るためのグリシジルエーテル型エポキシ化合物としては、以下に記載するグリコールのジグリシジルエーテルを挙げる。
上記のジグリシジルエーテルのためのグリコールとしては、ビスフェノールＡ或いはそのアルキレンオキサイド付加体、ビスフェノールＦ或いはそのアルキレンオキサイド付加体、水素添加ビスフェノールＡ或いはそのアルキレンオキサイド付加体、水素添加ビスフェノールＦ或いはそのアルキレンオキサイド付加体、エチレングリコール、プロピレングリコール、ネオペンチルグリコール、ブタンジオール、へキサンジオール、シクロヘキサンジメタノール、ポリプロピレングリコール等を挙げることができる。
【００２４】
上記エポキシ（メタ）アクリレート（Ｃ−１）は、これらグリシジルエーテル型エポキシ化合物と、（メタ）アクリル酸を、例えば、下記の条件で反応させ、エポキシ化合物のエポキシ基に、（メタ）アクリル酸のカルボキシル基を、開環付加することにより得られる。
【００２５】
グリシジルエーテル型エポキシ化合物のエポキシ基１当量に対して、（メタ）アクリル酸を０．９〜１．５モル、より好ましくは０．９５〜１．１モルの比率で反応させる。反応温度は８０〜１２０℃が好ましく、反応時間は１０〜３５時間程度である。反応を促進させるために、例えばトリフェニルフォスフィン、２，４，６−トリス（ジメチルアミノメチル）フェノール（ＴＡＰ）、トリエタノールアミン、テトラエチルアンモニウムクロライド等の触媒を使用するのが好ましい。又、反応中、重合を防止するために重合禁止剤として、例えば、パラメトキシフェノール、メチルハイドロキノン等を使用することもできる。
【００２６】
本発明において、上記エポキシ（メタ）アクリレート（Ｃ−１）としては、ビスフェノールＡ型のエポキシ化合物より得られた、ビスフェノールＡ型エポキシ（メタ）アクリレートがより好ましい。本発明において、エポキシ（メタ）アクリレート（Ｃ−１）の分子量としては５００〜１００００が好ましい。
【００２７】
前記ウレタン（メタ）アクリレート（Ｃ−２）は、多価アルコール、ポリイソシアネート及びヒドロキシ（メタ）アクリレート化合物を反応させることによって得られる。より具体的には、多価アルコールとポリイソシアネートを反応させ、得られたウレタンオリゴマーに、ヒドロキシ（メタ）アクリレート化合物を反応させることによって得ることが出来る。
該ウレタン（メタ）アクリレート（Ｃ−２）は、本発明の樹脂組成物の粘度調整と硬化物における弾性率の調整、及び、該樹脂組成物の硬化物層が、光透過層として使用された時には、機械的特性を向上させる（反り、ゆがみ等を減じる）機能がある。
【００２８】
多価アルコールとしては、例えば、下記の多価アルコールを挙げることができる。
（ｉ）ネオペンチルグリコール、３−メチル−１，５−ペンタンジオール、エチレングリコール、プロピレングリコール、１，４−ブタンジオール、１，６−ヘキサンジオール、トリメチロールプロパン、ペンタエリスリトール、トリシクロデカンジメチロール、ビス−〔ヒドロキシメチル〕−シクロヘキサン等の脂肪族多価アルコール、好ましくは炭素数２〜１０脂肪族多価アルコール。
（ｉｉ）上記（ｉ）記載の脂肪族多価アルコールの一種と多塩基酸との反応によって得られるポリエステルポリオール。
なお上記の多塩基酸としては、例えば、コハク酸、フタル酸、ヘキサヒドロ無水フタル酸、テレフタル酸、アジピン酸、アゼライン酸、テトラヒドロ無水フタル酸等を挙げることができる。
（ｉｉｉ）多価アルコールとε−カプロラクトンとの反応によって得られるカプロラクトンアルコール。
（ｉｖ）ポリカーボネートポリオール。例えば１，６−ヘキサンジオールとジフェニルカーボネートとの反応によって得られるポリカーボネートジオール等。
（ｖ）ポリエーテルポリオール。例えばポリエチレングリコール、ポリプロピレングリコール又はポリテトラメチレングリコール等のポリＣ２−Ｃ４アルキレングリコール、エチレンオキサイド変性ビスフェノールＡ等。
上記の中で、多価アルコールとしては、ポリエーテルポリオール又はポリエステルポリオールが好ましい。これらの平均分子量は２００〜８０００程度が好ましく、より好ましくは２００〜３０００程度であり、更に好ましくは３００〜１８００程度、最も好ましくは４００〜１５００程度である。より好ましくはポリＣ２−Ｃ４アルキレングリコールである。
ウレタン（メタ）アクリレート（Ｃ−２）の合成に使用される有機ポリイソシアネートとしては、例えばイソホロンジイソシアネート、ヘキサメチレンジイソシアネート、トリレンジイソシアネート、キシレンジイソシアネート、ジフェニルメタン−４，４’−ジイソシアネート又はジシクロペンタニルジイソシアネート等が挙げられる。これらの中で、イソホロンジイソシアネートがより好ましい。
【００２９】
ウレタン（メタ）アクリレート（Ｃ−２）の合成に使用されるヒドロキシ（メタ）アクリレート化合物としては、例えばヒドロキシエチル（メタ）アクリレート、ヒドロキシプロピル（メタ）アクリレート、ヒドロキシブチル（メタ）アクリレート、ジメチロールシクロヘキシルモノ（メタ）アクリレート等のヒドロキシＣ２−Ｃ８脂肪族炭化水素(メタ）アクリレート、ヒドロキシカプロラクトン（メタ）アクリレート等が挙げられる。この中で好ましいヒドロキシ（メタ）アクリレートはヒドロキシＣ２−Ｃ８脂肪族炭化水素(メタ）アクリレートであり、より好ましくはヒドロキシＣ２−Ｃ４アルキル(メタ）アクリレートであり、最も好ましくはヒドロキシエチル(メタ）アクリレートである。
【００３０】
前記反応は、例えば、以下のようにして行う。即ち、多価アルコールにその水酸基１当量あたり有機ポリイソシアネートをそのイソシアネート基が好ましくは１．１〜２．０当量になるように混合し、反応温度を好ましくは７０〜９０℃で反応させ、ウレタンオリゴマーを合成する。次いで、ウレタンオリゴマーのイソシアネート基１当量あたり、ヒドロキシ（メタ）アクリレート化合物をその水酸基が好ましくは１〜１．５当量となるように混合し、７０〜９０℃で反応させて目的とするウレタン（メタ）アクリレートを得ることができる。
好ましいウレタン（メタ）アクリレート（Ｃ−２）としては、多価アルコールとしてポリエステルポリオール又はポリエーテルポリオールを用い、ヒドロキシ（メタ）アクリレートとして２−ヒドロキシエチル（メタ）アクリレートを用いて得られるウレタン（メタ）アクリレートであり、より好ましくは、ポリエステルポリオール又はポリエーテルポリオール、ポリイソシアネート及び２−ヒドロキシエチルアクリレートの３者から得られるウレタンアクリレート（ｃ−２a)を挙げることができる。
また、分子量２００〜３０００程度（好ましくは分子量３００〜１８００）のポリエステルポリオール又はポリエーテルポリオールを用いて得られたウレタン（メタ）アクリレートも好ましいウレタン（メタ）アクリレート（Ｃ−２）の一つである。
また、場合により、３００〜１８００程度のポリＣ２〜Ｃ６アルキレングリコール、より好ましくは分子量３００〜１８００程度のＣ３〜Ｃ５アルキレングリコール、イソホロンジイソシアネート及びヒドロキシＣ２〜Ｃ４（メタ）アクリレートとの反応で得られるウレタン（メタ）アクリレートも好ましいウレタン（メタ）アクリレート（Ｃ−２）の一つである。
また、ＵＸ−０９３７：ポリエーテル系ウレタンアクリレート（日本化薬（株）製）等として市場より入手することも可能である。ウレタン（メタ）アクリレート（Ｃ−２）の分子量としては４００〜１００００程度が好ましい。
本発明の樹脂組成物において、ウレタン（メタ）アクリレート（Ｃ−２）を含む態様は好ましい態様の一つであり、（Ｃ）成分として、ウレタン（メタ）アクリレート（Ｃ−２）単独を含む態様であっても良く、他の（Ｃ）成分と併用する態様であっても良い。
本発明の樹脂組成物において、ウレタン（メタ）アクリレート（Ｃ−２）を含む場合、その含量は、樹脂組成物の総量に対して、０％より大きく、通常５０％以下、好ましくは４０％以下  より好ましくは３０％以下であり、場合により、１５％以下であっても良い。
【００３１】
（Ａ）成分、（Ｃ−１）成分及び（Ｃ−２）成分以外の（メタ）アクリレート（Ｃ）として用いられる（メタ）アクリレートモノマー（Ｃ−３）としては特に限定されず下記する単官能又は多官能（好ましくは２〜６官能）（メタ）アクリレートを挙げることができる。
例えば、（Ｃ−３）成分における単官能（メタ）アクリレート（（メタ）アクリロイル基を１つ有する（メタ）アクリレート）としては、具体的に下記の化合物を例示することがことができる。
（i)イソオクチル（メタ）アクリレート、イソアミル（メタ）アクリレート、ラウリル（メタ）アクリレート、イソデシル（メタ）アクリレート、ステアリル（メタ）アクリレート、セチル（メタ）アクリレート、イソミリスチル（メタ）アクリレート、トリデシル（メタ）アクリレート等のＣ５〜Ｃ１８（好ましくはＣ７〜Ｃ１８）アルキル（メタ）アクリレート；
（ii)トリシクロデカン（メタ）アクリレート、イソボルニル（メタ）アクリレート、ジシクロペンテニルアクリレート（例えば、日立化成工業株式会社製ＦＡＮＣＲＹＬ  ＦＡ−５１１Ａ）、ジシクロペンテニルオキシエチルアクリレート（ジシクロペンタジエンオキシエチル（メタ）アクリレート）（例えば、日立化成工業株式会社製ＦＡＮＣＲＹＬ  ＦＡ−５１２Ａ）、ジシクロペンテニルオキシメタクリレート（例えば、日立化成工業株式会社製ＦＡＮＣＲＹＬ  ＦＡ−５１２Ｍ）、ジシクロペンタニルアクリレート（例えば、日立化成工業株式会社製ＦＡＮＣＲＹＬ  ＦＡ−５１３Ａ）、ジシクロペンタニルメタクリレート（例えば、日立化成工業株式会社製ＦＡＮＣＲＹＬ  ＦＡ−５１３Ｍ）、１−アダマンチルアクリレート（例えば、出光興産株式会社製Ａｄａｍａｎｔａｔｅ  ＡＡ）、２−メチル−２−アダマンチルアクリレート（例えば、出光興産株式会社製Ａｄａｍａｎｔａｔｅ  ＭＡ）、２−エチル−２−アダマンチルアクリレート（例えば、出光興産株式会社製Ａｄａｍａｎｔａｔｅ  ＥＡ）、１−アダマンチルメタクリレート（例えば、出光興産株式会社製Ａｄａｍａｎｔａｔｅ  ＡＭ）等のＣ７〜Ｃ１０脂肪族環を有する（メタ）アクリレート化合物；
【００３２】
（iii)ポリプロピレングリコール（メタ）アクリレート、ポリプロピレンオキサイド変性ノニルフェニル（メタ）アクリレート、メトキシトリプロピレングリコール（メタ）アクリレート等のポリプロピレンオキサイド変性（メタ）アクリレート、又は、エトキシジエチレングリコール（メタ）アクリレート、エチレンオキサイド変性フェノキシ化リン酸（メタ）アクリレート、エチレンオキサイド変性ブトキシ化リン酸（メタ）アクリレート及びエチレンオキサイド変性オクチルオキシ化リン酸（メタ）アクリレート等のエチレンオキサイド変性（メタ）アクリレート等の、Ｃ２又はＣ３アルキレンオキサイド変性（メタ）アクリレート化合物；
（iv)更に、上記以外の単官能（メタ）アクリレートして、例えば、ベンジル（メタ）アクリレート、テトラヒドロフルフリル（メタ）アクリレート、モルホリン（メタ）アクリレート、フェニルグリシジル（メタ）アクリレート、２−ヒドロキシプロピル（メタ）アクリレート等を挙げることができる。
（メタ）アクリロイル基を１つ有する（メタ）アクリレートモノマーは本発明の紫外線硬化型樹脂組成物を光透過層として形成させた光ディスク（例えばブルーレイディスク）の機械的特性（反り、ゆがみ等の抑制）を向上させる機能を有する。
例えば、有機色素記録層を有する光ディスク（例えばブルーレイディスク）において、該有機色素記録層上に形成される界面層に、直接接触するように、該界面層上に、本発明の紫外線硬化型樹脂組成物の硬化物層が積層されている光ディスクにおいて、上記機能を発揮する。
上記した中で、Ｃ５〜Ｃ１８（好ましくはＣ７〜Ｃ１８）アルキル（メタ）アクリレートは、本発明の樹脂組成物の硬化物の弾性率を低くする機能があり、必要に応じて、本発明の樹脂組成物の硬化物を、好ましい弾性率にするために用いることができる。
【００３３】
上記（メタ）アクリレートモノマー（Ｃ−３）における多官能（メタ）アクリレートモノマーとしては、下記する（メタ）アクリロイル基を２〜６個有する（メタ）アクリレートモノマーを挙げることができる。
（i)（Ｃ−３）成分としての（メタ）アクリロイル基を２個有する（メタ）アクリレートモノマー；
シクロヘキサン−１，４−ジメタノールジ（メタ）アクリレート、シクロヘキサン−１，３−ジメタノールジ（メタ）アクリレート、トリシクロデカンジメチロールジ（メタ）アクリレート（例えば、日本化薬（株）社製、ＫＡＹＡＲＡＤ  Ｒ−６８４、トリシクロデカンジメチロールジアクリレート等）、ジオキサングリコールジ（メタ）アクリレート（例えば、日本化薬（株）社製、ＫＡＹＡＲＡＤ  Ｒ−６０４、ジオキサングリコールジアクリレート等）、ネオペンチルグリコールジ（メタ）アクリレート、ジシクロペンタニルジ（メタ）アクリレート、１，６−ヘキサンジオールジ（メタ）アクリレート、エチレンオキサイド変性１，６−ヘキサンジオールジ（メタ）アクリレート、ネオペンチルグリコールジ（メタ）アクリレート、アルキレンオキサイド変性ネオペンチルグリコールジ（メタ）アクリレート、ヒドロキシピバリン酸ネオペンチルグリコールジ（メタ）アクリレート、ポリエチレングリコールジ（メタ）アクリレート、ポリプロピレングリコールジ（メタ）アクリレート、(ポリ）エチレンオキサイド又は(ポリ）プロピレンオキサイドなどの(ポリ）アルキレンオキサイド変性ビスフェノールＡ型ジ（メタ）アクリレート及びエチレンオキサイド変性リン酸ジ（メタ）アクリレート等を挙げることができる。
上記の中では、ポリエチレンオキサイド変性ビスフェノールＡ型ジ（メタ）アクリレートが好ましく、場合により、エチレンオキサイド５〜１５モル変性ビスフェノールＡ型ジ（メタ）アクリレートはより好ましい。
また、２−エチル−２−ブチル−プロパンジオールジ（メタ）アクリレート、１，９−ノナンジオールジ（メタ）アクリレート及び１，１０−デカンジオールジ（メタ）アクリレート等の炭素数７〜１８のアルキレン基を有するグリコールのジ（メタ）アクリレートも好ましい。
これらは樹脂組成物の硬化物の弾性率を低くする機能があり、必要に応じて、本発明の樹脂組成物の硬化物を、好ましい弾性率にするために用いることができる。
【００３４】
（ii)（Ｃ−３）成分としての（メタ）アクリロイル基を３個有する（メタ）アクリレートモノマー；
トリメチロールプロパントリ（メタ）アクリレート、トリメチロールオクタントリ（メタ）アクリレート、トリメチロールプロパンポリエトキシトリ（メタ）アクリレート、トリメチロールプロパンポリプロポキシトリ（メタ）アクリレート、トリメチロールプロパンポリエトキシポリプロポキシトリ（メタ）アクリレート、トリス［（メタ）アクロイルオキシエチル］イソシアヌレ−ト、ペンタエリスリトールトリ（メタ）アクリレート、エチレンオキサイド変性トリメチロールプロパントリ（メタ）アクリレート、プロピレンオキサイド変性トリメチロールプロパントリ（メタ）アクリレート等を挙げることができる。
【００３５】
（iii)（Ｃ−３）成分としての（メタ）アクリロイル基を４個有する（メタ）アクリレートモノマー；、
ペンタエリスリトールポリエトキシテトラ（メタ）アクリレート、ペンタエリスリトールポリプロポキシテトラ（メタ）アクリレート、ペンタエリスリトールテトラ（メタ）アクリレート、ジトリメチロールプロパンテトラ（メタ）アクリレート、ジペンタエリスリトールテトラ（メタ）アクリレート等を挙げることができる。
（iv)（Ｃ−３）成分としての（メタ）アクリロイル基を５個有する（メタ）アクリレートモノマー；
ジペンタエリスリトールペンタ（メタ）アクリレート等を挙げることができる。
（v)（Ｃ−３）成分としての（メタ）アクリロイル基を６個有する（メタ）アクリレートモノマー；
ジペンタエリスリトールヘキサ（メタ）アクリレート等を挙げることができる。  なお、本発明において用いうる（メタ）アクリレートモノマーは、（メタ）アクリロイル基を７個以上有する多官能のものであってもよい。
【００３６】
以上挙げた（Ｃ−３）成分（（メタ）アクリレートモノマー）の中で下記（Ｉ）群に記載の（メタ）アクリレートモノマー（ｃ−３ａ）は、前記（Ａ）成分と共に使用されるとき、得られた光ディスク（例えばブルーレイディスク）の記録特性を向上させる場合があり、好ましい（メタ）アクリレートモノマーの一つである。
（Ｉ）群：
（ｉ）イソオクチル（メタ）アクリレート、イソアミル（メタ）アクリレート、ラウリル（メタ）アクリレート、イソデシル（メタ）アクリレート、ステアリル（メタ）アクリレート、セチル（メタ）アクリレート、イソミリスチル（メタ）アクリレート及びトリデシル（メタ）アクリレート等のＣ５〜Ｃ１８アルキル（メタ）アクリレート、及び、２−エチル−２−ブチル−プロパンジオールジ（メタ）アクリレート、１，９−ノナンジオールジ（メタ）アクリレート及び１，１０−デカンジオールジ（メタ）アクリレート等の炭素数７〜１８アルキレングリコールジ（メタ）アクリレート；
（ｉｉ）ポリプロピレングリコール（メタ）アクリレート、ポリプロピレングリコールジ（メタ）アクリレート、ポリプロピレンオキサイド変性ノニルフェニル（メタ）アクリレート、ポリプロピレンオキサイド変性ネオペンチルグリコールジ（メタ）アクリレート、ポリプロピレンオキサイド変性１，６−ヘキサンジオールジ（メタ）アクリレート、ポリプロピレンオキサイド変性ビスフェノールＡ型ジ（メタ）アクリレート及びメトキシトリプロピレングリコール（メタ）アクリレート等のプロピレンオキサイド変性モノ又はジ（メタ）アクリレート；
（ｉｉｉ）ポリエチレンオキサイド変性ビスフェノールＡ型ジ（メタ）アクリレート、好ましくはポリエチレンオキサイド５〜１５モル変性ビスフェノールＡ型ジ（メタ）アクリレート、更に好ましくはポリエチレンオキサイド１０モル変性ビスフェノールＡ型ジ（メタ）アクリレート：
【００３７】
（ｉｖ）エチレンオキサイド２モル変性フェノールアクリレート、エチレンオキサイド６モル変性フェノールアクリレート等のポリエチレンオキサイド変性フェノールアクリレート、好ましくはエチレンオキサイド２〜１０モル変性フェノールアクリレート；
（ｖ）ポリ（エチレングリコール−テトラメチレングリコール）ジアクリレート、ポリ（プロピレングリコール−テトラメチレングリコール）ジアクリレート、ポリテトラメチレングリコールジアクリレート、ポリ（エチレングリコール−テトラメチレングリコール）ジメタクリレート、ポリ（プロピレングリコール−テトラメチレングリコール）ジメタクリレート、ポリテトラメチレングリコールジメタクリレート等のポリテトラメチレングリコール構造を有する（メタ）アクリレート、好ましくはポリテトラメチレングリコールジ（メタ）アクリレート、又は、ポリ（Ｃ２〜Ｃ３アルキレングリコール−ポリテトラメチレングリコール）ジ（メタ）アクリレート（なおポリは２〜２０程度が好ましい）；
【００３８】
上記の中で、プロピレンオキサイド変性モノ又はジ（メタ）アクリレートは（メタ）アクリレートモノマー（ｃ−３ａ）として好ましいものの一つであり、場合により、本発明のブルーレイディスクにより優れた記録信号特性及び耐久性を付与することができる。
該プロピレンオキサイド変性（メタ）アクリレートにおけるプロピレンオキサイド単位の繰り返し数（変性モル数）は２〜１５程度が好ましい。分子中の（メタ）アクリロイル基の個数が多いときはプロピレンオキサイドでの変性モル数の多いものが好ましい。例えば分子中に（メタ）アクリロイル基が１個の場合、プロピレンオキサイド単位の繰り返し数（変性モル数）は２以上が好ましく、２〜１０程度が好ましい。（メタ）アクリロイル基が２個の場合はプロピレンオキサイド単位の繰り返し数は７以上が好ましく、具体的には７〜１５程度が好ましい。
好ましいプロピレンオキサイド変性（メタ）アクリレートとしては、例えば、ポリプロピレングリコールモノ又はジ（メタ）アクリレート、ポリプロピレンオキサイド変性ノニルフェニル（メタ）アクリレート又はメトキシトリプロピレングリコール（メタ）アクリレート等を挙げることができる。
【００３９】
ポリプロピレングリコール（メタ）アクリレートとしては、例えば、日油株式会社製の、ブレンマーＲＴＭ  ＡＰ−１５０（プロピレングリコール単位の繰り返し数３）、ＡＰ−４００（プロピレングリコール単位の繰り返し数６）、ＡＰ−５５０（プロピレングリコール単位の繰り返し数９）等を挙げることができる。また、ポリプロピレングリコールジ（メタ）アクリレートとしては例えば、日立化成工業株式会社製の、ＦＡＮＣＲＹＬＲＴＭＦＡ−Ｐ２４０Ａ（プロピレングリコール単位の繰り返し数７）、ＦＡ−Ｐ２７０Ａ（プロピレングリコール単位の繰り返し数１２）、ポリプロピレンオキサイド変性ノニルフェニル（メタ）アクリレートとしては例えば、東亜合成株式会社製の、Ｍ−１１７（プロピレンオキサイド単位の繰り返し数２．５）、第一工業製薬株式会社製の、ニューフロンティアＲＴＭＮＰ−５Ｐ（プロピレンオキサイド単位の繰り返し数５）及びメトキシトリプロピレングリコール（メタ）アクリレートとしては例えば、新中村化学株式会社製の、ＮＫエステル  ＡＭ−３０ＰＧ（プロピレングリコール単位の繰り返し数３）等が挙げられる。プロピレングリコール単位の繰り返し数１２程度のポリプロピレングリコールジ（メタ）アクリレート、例えばＦＡ−Ｐ２７０Ａはより優れた記録特性を得られる場合があり、より好ましい。
また、（Ｉ）群に記載の（メタ）アクリレートモノマー（ｃ−３ａ）の中で、Ｃ５〜Ｃ１８アルキル（メタ）アクリレート、及び、炭素数７〜１８アルキレングリコールジ（メタ）アクリレートも好ましい（メタ）アクリレートモノマーの一つである。これらは優れた記録信号特性及び耐久性を付与する場合がある。これらの中で、Ｃ１０〜Ｃ１５アルキル（メタ）アクリレートはより好ましく、特にラウリル（メタ）アクリレートが好ましい。
【００４０】
また、上記の（Ｉ）群の（メタ）アクリレートモノマー（ｃ−３ａ）を、前記（Ａ）成分と併用することにより、本発明の樹脂組成物の硬化物の弾性率を、本発明において好ましい弾性率（２５℃）、例えば０．０１〜４０ＭＰａ以下、好ましくは０．０１〜１０ＭＰａ未満、より好ましくは０．０１〜９．５ＭＰａの範囲とすることもできる。
本発明の樹脂組成物の硬化物層の２５℃での弾性率を、好ましくは上記の０．０１〜４０ＭＰａ以下に調整するとき、該硬化物層を、有機色素記録層に積層された界面層上に有する光ディスクは、より記録特性に優れる。
これらの（Ｉ）群の（メタ）アクリレートモノマー（ｃ−３ａ）を、樹脂組成物の総量に対して、０〜６０％程度の範囲で使用することができ、好ましくは１０〜６０％、より好ましくは２０〜６０％、更に好ましくは３０〜６０％の範囲である。
【００４１】
また、上記（Ｃ−３）成分の中で、必要に応じて、下記（ＩＩ）群の（メタ）アクリレートモノマー（ｃ−３ｂ）を使用することができる。
（ＩＩ）群：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
上記（ＩＩ）群の（メタ）アクリレートモノマー（ｃ−３ｂ）を、前記（Ａ）成分と共に、更に、必要に応じて、前記（Ｃ−２）成分又は上記（ｃ−３ｂ）のいずれか一方若しくは両者と共に使用することで、温度変化による硬化物の弾性率の変化がより少なく、適度な硬度を有する硬化物を得ることができる。
これらの（ＩＩ）群の（メタ）アクリレートモノマー（ｃ−３ｂ）を、樹脂組成物の総量に対して、０〜６０％程度の範囲で使用することができる。好ましくは１０〜５０％程度である。
上記（Ｃ）成分としてより好ましい成分としては、Ｃ５〜Ｃ１８アルキル（メタ）アクリレート、ポリエチレンオキサイド５〜１５モル変性ビスフェノールＡ型ジ(メタ）アクリレート及びジシクロペンタジエンオキシエチル(メタ）アクリレートを挙げることができる。これらからなる群から選択される少なくとも一種を含有し、その含量が、（Ｃ）成分の５０〜１００％である本発明の樹脂組成物はより好ましい。
【００４２】
本発明の樹脂組成物においては、これら（Ｃ）成分は、１種または２種以上を任意の割合で混合して使用することができる。（Ｃ）成分の紫外線硬化型樹脂組成物中の含有量は通常９０％以下、好ましくは８０％以下、より好ましくは７０％以下、更に好ましくは５５％以下である。（Ｃ）成分は０％であっても良いが、通常は含む方が好ましい。含む場合、０％より大きければ良いが、好ましくは４％以上であり、３０〜８０重量％、又は４０〜７０重量％も好ましい。
また、（Ｃ）成分として（Ｃ−１）と（Ｃ−２）を併せて用いる場合、通常（Ｃ−１）及び／又は（Ｃ−２）はそれぞれ（Ｃ）成分１００重量部に対して５〜５０重量部、好ましくは１０〜３０重量部程度であり、（Ｃ−３）は（Ｃ）成分１００重量部に対して２０〜８０重量部、好ましくは２５〜７５重量部程度用いられる。
本発明の好ましい樹脂組成物の一つとして、（Ａ）成分、及び、前記（メタ）アクリレート（Ｃ）として、ウレタン（メタ）アクリレート（Ｃ−２）、前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有し、（Ａ）成分、（Ｃ−２）成分、（ｃ−３ａ）成分及び（ｃ−３ｂ）の総量が、樹脂組成物の総量に対して、７０〜９９％であり、より好ましくは８０〜９９％であり、更に好ましくは９０〜９９％であり、光重合開始剤（Ｂ）が１〜１０％であり、上記以外の（Ｃ）成分又は添加剤が０〜２０％である光ディスク用紫外線硬化型樹脂組成物を挙げることができる。
【００４３】
本発明の樹脂組成物における、（Ａ）成分、（Ｂ）成分及び（Ｃ）成分の含量割合は、本発明の樹脂組成物の総量に対して、通常、
（Ａ）成分が１０〜９５重量％（以下％は特に断りのない限り重量％を表す）、（Ｂ）成分が１〜２０％及び（Ｃ）成分が４％〜８９％であり、
好ましくは、
（Ａ）成分が２０〜９５％、（Ｂ）成分が１〜２０％及び（Ｃ）成分が４％〜７９％であり、
より好ましくは、
（Ａ）成分が３０〜９５％、（Ｂ）成分が１〜１０％及び（Ｃ）成分が４〜６９％であり、
更に好ましくは、
（Ａ）成分が４０〜９５％、（Ｂ）成分が１〜１０％及び（Ｃ）成分が４〜５９％であり、
最も好ましくは、
（Ａ）成分が４５〜９５％、（Ｂ）成分が１〜１０％及び（Ｃ）成分が４〜５４％である。
【００４４】
本発明の樹脂組成物の好ましい態様（embodiment）のいくつかを下記に例示する。
(ｉ)（Ａ）成分、  （Ｂ）成分及び（Ｃ）成分の３者を含む態様。
(ｉｉ)（Ａ）成分、（Ｂ）成分及び（Ｃ）成分の３者の含量割合が、上記、（Ａ）成分、（Ｂ）成分及び（Ｃ）成分の３者の含有割合の何れか一つの割合である上記(ｉ)に記載の態様。
(ｉｉｉ)（Ａ）成分が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも１種である上記(ｉ)又は(ｉｉ)に記載の態様。
(ｉｖ)（Ｃ）成分として、エポキシ(メタ）アクリレート（Ｃ−１）、ウレタン(メタ）アクリレート（Ｃ−２）及び(メタ）アクリレートモノマー（Ｃ−３）からなる群から選ばれる少なくとも一種を含む上記(ｉ)〜(ｉｉｉ)の何れか一項に記載の態様。
【００４５】
(ｖ)（Ｃ）成分として、ウレタン(メタ）アクリレート（Ｃ−２）を含む上記(ｉｖ)に記載の態様。
(ｖｉ)  ウレタン(メタ）アクリレート（Ｃ−２）含量が、本発明の樹脂組成物の総量に対し、０％より大きく、１５％以下である上記(ｉ)〜(ｉｖ)の何れか一項に記載の態様。
(ｖｉｉ)ウレタン(メタ）アクリレート（Ｃ−２）がポリエステルポリオール又はポリエーテルポリオールと、ポリイソシアネート及び２−ヒドロキシエチルアクリレートとの反応得られたウレタンアクリレートである上記(ｖ)又は(ｖｉ)に記載の態様。
(ｖｉｉｉ)ウレタン(メタ）アクリレート（Ｃ−２）が、ポリＣ２−Ｃ６アルキレングリコール、ポリイソシアネート及びヒドロキシ(メタ）アクリレート化合物を用いて得られたウレタンアクリレートである上記(ｉｖ)〜(ｖｉ)に記載の態様。
(ｉｘ)ポリイソシアネートがイソホロンジイソシアネートである上記(ｖｉｉ)又(ｖｉｉｉ)に記載の態様。
【００４６】
(ｘ)ヒドロキシ(メタ）アクリレート化合物がヒドロキシＣ２−Ｃ４アルキル(メタ）アクリレートである上記(ｖｉｉｉ)又は(ｉｘ)に記載の態様。
（ｘｉ）（Ｃ）成分として、(メタ）アクリレートモノマー（Ｃ−３）を含む上記(ｉ)〜(ｘ)の何れか一項に記載の態様。
（ｘｉｉ）上記(メタ）アクリレートモノマー（Ｃ−３）として、前記（Ｉ）群の(メタ）アクリレートモノマー（ｃ−３ａ）及び前記（ＩＩ）群の(メタ）アクリレートモノマー（ｃ−３ｂ）からなる群から選ばれる少なくとも一種を含む上記（ｘｉ）に記載の態様。
（ｘｉｉｉ）上記(メタ）アクリレートモノマー（ｃ−３ａ）から少なくとも一種を含む上記（ｘｉｉ）に記載の態様。
（ｘｉｖ）前記（ｃ−３ａ）として、Ｃ５〜Ｃ１８アルキル（メタ）アクリレートを含む上記（ｘｉｉ）又は（ｘｉｉｉ）に記載の態様。
（ｘｖ）前記（ｃ−３ａ）として、Ｃ１０〜Ｃ１５アルキル（メタ）アクリレートを含む上記（ｘｉｖ）に記載の態様。
（ｘｖｉ）前記（ｃ−３ａ）として、プロピレンオキサイド変性モノ又はジ（メタ）アクリレートを含む上記（ｘｉｉ）〜（ｘｖ）の何れか一項に記載の態様。
（ｘｖｉｉ）前記（ｃ−３ａ）として、ポリエチレンオキサイド５〜１５モル変性ビスフェノールＡ型ジ（メタ）アクリレートを含む上記上記（ｘｉｉ）〜（ｘｖｉ）に記載の態様。
【００４７】
（ｘｖｉｉｉ）前記（ＩＩ）群の（メタ）アクリレートモノマー（ｃ−３ｂ）から少なくとも一種を含む上記（ｘｉｉ）〜（ｘｖｉｉ）の何れか一項に記載の態様。
（ｘｉｘ）上記（ｃ−３ｂ）としてジシクロペンタジエンオキシエチル（メタ）アクリレート含む上記（ｘｖｉｉｉ）の態様。
（ｘｘ）前記（ｃ−３ａ）及び（ｃ−３ｂ）からなる群から選ばれる少なくとも一種の含量が本発明の樹脂組成物の総量に対して、１０〜６０％である上記（ｘｉｉ）〜（ｘｉｘ）の何れか一項に記載の態様。
（ｘｘｉ）前記（ｃ−３ａ）からなる群から選ばれる少なくとも一種の含量が２０〜５０％である上記（ｘｘ）に記載の態様。
（ｘｘｉｉ）前記（ｃ−３ａ）からなる群から選ばれる少なくとも一種の含量が３０〜５０％である上記（ｘｘ）に記載の態様。
（ｘｘｉｉｉ）上記(メタ）アクリレートモノマー（Ｃ−３）として、Ｃ５〜Ｃ１８アルキル（メタ）アクリレート、ポリエチレンオキサイド５〜１５モル変性ビスフェノールＡ型ジ(メタ）アクリレート、ジシクロペンタジエンオキシエチル(メタ）アクリレート及びポリプロピレングリコールジ（メタ）アクリレートからなる群から選択される少なくとも一種を含有し、その含有量が、（Ｃ）成分の総量に対して、５０％〜１００％である上記（ｘｉｉ）、（ｘｘ）〜（ｘｘｉｉ）の何れか一項に記載の態様。
【００４８】
（ｘｘｉｖ）（Ｃ）成分として、Ｃ５〜Ｃ１８アルキル（メタ）アクリレート、を含む上記（ｘｘｉｉｉ）に記載の態様。
（ｘｘｖ）Ｃ５〜Ｃ１８アルキル（メタ）アクリレートがラウリル（メタ）アクリレートである（ｘｘｉｖ）に記載の態様。
（ｘｘｖｉ）後記ヒンダートアミンを本発明の樹脂組成物の総量に対して、０．０１〜３％含有する上記（ｉ）〜（ｘｘｖ）の何れか一項に記載の態様。
（ｘｘｖｉｉ）本発明の樹脂組成物の硬化物の２５℃での弾性率が０．０１〜４０ＭＰａである上記（ｉ）〜（ｘｘｖｉ）の何れか一項に記載の態様。
（ｘｘｖｉｉｉ）本発明の樹脂組成物の硬化物の２５℃での弾性率が０．０１〜９．５ＭＰａである上記（ｘｘｖｉｉ）に記載の態様。
【００４９】
本発明の光ディスク用紫外線硬化型樹脂組成物には、必要に応じて防錆剤、酸化防止剤、有機溶剤、シランカップリング剤、重合禁止剤、レベリング剤、帯電防止剤、表面潤滑剤、蛍光増白剤、光安定剤（例えば、ヒンダードアミン化合物等）、充填剤等の添加剤を加えてもよい。ヒンダードアミン化合物の具体例として例えば、１，２，２，６，６−ペンタメチル−４−ピペリジルアルコール、２，２，６，６−テトラメチル−４−ピペリジルアルコール、１，２，２，６，６−ペンタメチル−４−ピペリジル（メタ）アクリレート（アデカ（株）製、ＬＡ−８２）などが挙げられる。これら添加剤の本発明の樹脂組成物の総量に対する配合量は、０〜１０％程度の範囲内である。
ヒンダードアミン化合物は好ましい添加剤の一つであり、本発明の樹脂組成物の総量に対し、０．００１〜１０％の範囲、好ましくは０．０１〜３％の範囲で添加することができる。
【００５０】
本発明の光ディスク用紫外線硬化型樹脂組成物は、前記した各成分を常温〜８０℃で混合溶解して得ることができ、必要により夾雑物をろ過等の操作により取り除いてもよい。本発明の接着用樹脂組成物は、塗布性を考え、２５℃の粘度が３０〜２０００ｍＰａ・ｓの範囲となるように、成分の配合比を適宜調節することが好ましい。
【００５１】
本発明の光ディスク用紫外線硬化型樹脂組成物は、ブルーレイディスク等のレーザー入射側の光透過層用コート剤として好適に使用できる。具体的には塗布した樹脂の膜厚が１〜１００μｍとなるように任意の方法、例えば、スピンコート法、２Ｐ法、ロールコート法、スクリーン印刷法等で組成物を光ディスク基板に塗工する。塗工後、片側もしくは両面から紫外〜近紫外（波長２００〜４００ｎｍ付近）の光線を照射して硬化させる。照射量は約５０〜１５００ｍＪ／ｃｍ2が好ましく、特に好ましくは、１００〜１０００ｍＪ／ｃｍ2程度である。紫外〜近紫外の光線照射による硬化には、紫外〜近紫外の光線を照射するランプであれば光源を問わない。例えば、低圧、高圧若しくは超高圧水銀灯、メタルハライドランプ、（パルス）キセノンランプ、または無電極ランプ等が挙げられる。
【００５２】
本発明の紫外線硬化型樹脂組成物は、光透過層が記録層又は界面層上に形成される第一の樹脂層と、第一の樹脂層からみて記録層又は界面層側とは反対の面上に形成される第二の樹脂層から構成される場合において、前記第一の樹脂層に好適に使用することができる。
この場合において、前記第一の樹脂層の厚さは通常１μｍ〜５０μｍであり、好ましくは５μｍ〜４０μｍ、より好ましくは１０μｍ〜３０μｍである。
また、前記第二の樹脂層の厚さは通常５０μｍ〜１００μｍであり、好ましくは６０μｍ〜９５μｍ、より好ましくは７０μｍ〜９０μｍである。
【００５３】
光透過層（保護層）が二層から構成される場合において、光透過層（保護層）の形成方法としては、具体的には第一の樹脂層として塗布した樹脂の膜厚が１〜３０μｍとなるように任意の方法、例えば、スピンコート法、２Ｐ法、ロールコート法、スクリーン印刷法等で組成物を光ディスク基板に塗工する。塗工後、片側もしくは両面から紫外〜近紫外（波長２００〜４００ｎｍ付近）の光線を照射して硬化させる。照射量は５０〜１５００ｍＪ／ｃｍ2が好ましく、特に好ましくは、１００〜１０００ｍＪ／ｃｍ2程度である。硬化後、第二の樹脂層として膜厚が７０〜１００μｍとなるように任意の方法、例えば、スピンコート法、２Ｐ法、ロールコート法、スクリーン印刷法等で組成物を光ディスク基板に塗工する。塗工後、片側もしくは両面から紫外〜近紫外（波長２００〜４００ｎｍ付近）の光線を照射して硬化させる。照射量は約５０〜１５００ｍＪ／ｃｍ2が好ましく、特に好ましくは、１００〜１０００ｍＪ／ｃｍ2程度である。さらに紫外〜近紫外の光線照射による硬化には、紫外〜近紫外の光線を照射するランプであれば光源を問わない。例えば、低圧、高圧若しくは超高圧水銀灯、メタルハライドランプ、（パルス）キセノンランプ、または無電極ランプ等が挙げられる。
【００５４】
上記のようにして得られた本発明の光ディスクは、少なくとも、案内溝を有するカーボネートなどのプラスチック支持基板、該案内溝上に形成された反射層、該反射層上に形成された有機色素(通常アゾ色素等）記録層、該記録層上に形成された界面層（誘電体層）、該界面層上に形成された、本発明の樹脂組成物の硬化物層(光透過層）を有する光ディスクである。
本発明の光ディスクにおいては、本発明の樹脂組成物の硬化物層上に、更に、別の樹脂組成物の硬化物層を有していても良い。この場合、光透過層は、本発明の樹脂組成物の硬化物層と別の樹脂組成物の硬化物層の２層から形成されることとなる。
本発明の光ディスクにおいては、有機色素(通常アゾ色素等）を含む記録層上に形成される界面層上に、直接本発明の樹脂組成物の硬化物層が形成されていることが必要であり、それにより本発明の効果が達成される。
界面層は当業者においてよく知られているように、Ｚｎ等の金属原子を含む複合物などの金属原子含有無機化合物で形成される層である。
【実施例】
【００５５】
以下、本発明を実施例により更に具体的に説明するが、本発明はこれら実施例により何ら制限されるものではない。【００５６】
表１に示した成分を、表１に示した割合（重量部）で、均一に混合することにより、実施例１〜５の紫外線硬化型樹脂組成物を調製した。【００５７】
【表１】
2011093089.tif 000006
【００５８】
なお、表１中に略称で示した各成分は下記の通りである。
ＳＲ−４９５：カプロラクトン変性（２モル変性）ヒドロキシエチルアクリレート、サートマー株式会社製
ＨＸ−６２０：カプロラクトン変性（４モル変性）ヒドロキシピバリン酸ネオペンチルグリコールジアクリレート、日本化薬株式会社製
ＤＰＣＡ−１２０：カプロラクトン変性（６モル変性）ジペンタエリスリトールヘキサアクリレート、日本化薬株式会社社製
ＵＡ−１：ポリテトラメチレングリコール（分子量８５０）、イソホロンジイソシアネート、２−ヒドロキシエチルアクリレートの３成分をモル比１：２：２で反応させて得られたウレタンアクリレート
ＢＰＥ−１０：エチレンオキサイド１０モル変性ビスフェノールＡ型ジアクリレート（第一工業製薬株式会社製）
ＦＡ−５１２Ａ：ジシクロペンタジエンオキシエチルアクリレート（日立化成工業株式会社製）
ＦＡ−Ｐ２７０Ａ：ポリプロピレングリコールジアクリレート（日立化成工業株式会社製、商品名：ファンクリルＲＴＭＦＡ−Ｐ２７０Ａ）
イルガキュアー１８４：１−ヒドロキシシクロヘキシルフェニルケトン（チバ・スペシャルティ・ケミカルズ株式会社製）
ＬＡ−８２：ヒンダートアミン（１，２，２，６，６−ペンタメチル−４−ピペリジルメタアクリレート：旭電化株式会社製）
ＰＭＰ：４−メルカプトフェノール【００５９】
得られた本発明の紫外線硬化型樹脂組成物を用いて色素記録層を有するブルーレイディスクを作製し、特性評価を行った。【００６０】
色素記録層を有するブルーレイディスクの作製
１．トラックピッチ０．３２μｍの案内溝を有する直径１２ｃｍ、厚み１．１ｍｍのポリカーボネート基板に銀合金を１００ｎｍの膜厚になるようスパッタし、反射層を形成した。その後、アゾ色素をＴＦＰ（テトラフルオロプロパノール）溶剤に溶かした色素溶液をスピンコート法により塗布し、８０℃で３０分間乾燥して色素記録層を形成した。さらに、ＺｎＳ−ＳｉＯ２（モル比８０：２０）を約１５ｎｍの厚みになるようスパッタし、界面層を形成し、ブルーレイディスク基板を作製した。
２．ブルーレイディスク基板を界面層が上になるようスピンテーブルに乗せ、内径１１．５ｍｍまで覆う様に円状のキャップ処理を行い、ついで本発明の紫外線硬化型樹脂組成物を２．０ｇ中心部のキャップ上に供給した。
３．本発明の紫外線硬化型樹脂組成物の粘度に合わせ、１０００ｒｐｍから１５００ｒｐｍの速度範囲で４秒から７秒間スピンコートし、各塗布膜厚が２５μｍとなるよう塗布した。スピンコート終了間際にキセノンフラッシュランプを２ショット照射し、表面の流動性が無くなる程度に硬化させた。
４．高圧水銀ランプを使用し、上側から４００ｍＪ／ｃｍ2で３秒間照射して本発明の紫外線硬化型樹脂組成物を完全硬化させた。
５．硬化した本発明の紫外線硬化型樹脂組成物が上になるようスピンテーブルに乗せ、内径１１．５ｍｍまで覆う様に円状のキャップ処理を行い、ついでＢＲＤ−８６４（日本化薬（株）製ブルーレイディスク用光透過層用樹脂）を３．０ｇ中心部のキャップ上に供給した。
６．１５００ｒｐｍの速度範囲で４秒から７秒間スピンコートし、塗布膜厚が７５μｍとなるよう塗布した。スピンコート終了間際にキセノンフラッシュランプを２ショット照射し、表面の流動性が無くなる程度に硬化させた。
７．高圧水銀ランプを使用し、上側から４００ｍＪ／ｃｍ2で３秒間照射してＢＲＤ−８６４を完全硬化させ、本発明のブルーレイディスクを作製した。【００６１】
（ｉ）ブルーレイディスクの耐久性試験前後の記録信号特性
本発明の光ディスクを、８０℃、８５％ＲＨ環境下、２５０時間放置した。ブルーレイディスクデータ信号測定装置パルステック社製ＯＤＵ−１０００を用いて、線速度４．９２ｍ／ｓ、再生パワー０．３０ｍＷ、Ｔ連続記録（１Ｔ長＝０．０８μｍ）で記録し、耐久性試験前後のブルーレイディスクの記録信号特性（ジッタ値）を測定し、下記基準で評価した。ジッタ値は光ディスクの電気信号のひとつであり、これらの数値が高いほど、ブルーレイディスクの信号データが劣化していることを示し、１０％以上となるとデータの読み書きが困難となる。
ジッタ値の評価
○・・・ジッタ値１０．０％未満。
×・・・ジッタ値１０．０％以上。【００６２】
（ｉｉ）本発明の樹脂硬化物層の弾性率の測定
弾性率は、ＪＩＳ  Ｋ  ７２４４−５に基づく動的粘弾性測定法に従い測定した。即ち、本発明の樹脂組成物で、硬化後の厚さが１ｍｍとなるように、塗膜を形成し、ＦｕｓｉｏｎランプＤバルブを使用し、１Ｊ／ｃｍ2の積算光量において硬化させた後、長さ５ｃｍ、幅１ｃｍ、厚さ１ｍｍの大きさのサンプル片を作製し、エスアイアイ・ナノテクノロジー社製粘弾性測定装置ＤＭＳ６１００により測定を行った。測定は曲げモードで行い、振幅荷重１０ｍＮ、周波数１Ｈｚ、昇温速度２℃／分の条件で−５０℃〜２００℃の範囲で測定を行った。
（ｉｉｉ）本発明の樹脂硬化物層の４０５ｎｍの光の透過度：
１００μｍの硬化膜を作成し、分光光度計（Ｕ−３３１０、株式会社日立ハイテクノロジーズ製）を用いて、当該膜の４０５ｎｍでの吸光度の値を測定して求めた。その結果、実施例１〜５の樹脂組成物の硬化物の何れも光の透過度８５％以上であった。【００６３】
表１の結果より、式（１）で示される構造を有する（メタ）アクリレートを含有する実施例１〜５の本発明の樹脂組成物は、耐久性試験前後において良好な記録信号特性が得られた。
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
有機色素記録層上に界面層を有し、その界面層上に、直接、
（Ａ）下記式（１）で示される構造を有する（メタ）アクリレート（但し、ウレタン（メタ）アクリレートを除く）
2011093089.tif 000011
（式中、ｎは１〜１０の整数を示す。）
及び、
（Ｂ）光重合開始剤、
を含有する紫外線硬化型樹脂組成物（以下単に樹脂組成物という）の硬化物層を有するブルーレイディスク。
【請求項２】
式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である請求項１に記載のブルーレイディスク。
【請求項３】
前記樹脂組成物が、更に、（Ａ）以外の（メタ）アクリレート（Ｃ）を含有する紫外線硬化型樹脂組成物である請求項１に記載のブルーレイディスク。
【請求項４】
式（１）で示される構造を有する（メタ）アクリレート（Ａ）を、前記樹脂組成物全体に対して２０〜９５重量％含有する請求項１に記載のブルーレイディスク。
【請求項５】
前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である請求項３に記載のブルーレイディスク。
【請求項６】
前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する請求項３に記載のブルーレイディスク、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；又は、
（ｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
【請求項７】
前記（メタ）アクリレート（Ｃ）として、上記（Ｉ）群の（メタ）アクリレートモノマー（ｃ−３ａ）を含む請求項６に記載のブルーレイディスク。
【請求項８】
上記（Ｉ）群の（メタ）アクリレートモノマー（ｃ−３ａ）として、Ｃ５〜Ｃ１８アルキル（メタ）アクリレートを含む請求項７に記載のブルーレイディスク。
【請求項９】
前記（メタ）アクリレート（Ｃ）として、上記（ＩＩ）群の（メタ）アクリレートモノマー（ｃ−３ｂ）を含む請求項６に記載のブルーレイディスク。
【請求項１０】
前記（メタ）アクリレート（Ｃ）として、ウレタン（メタ）アクリレート（Ｃ−２）を含む請求項３に記載のブルーレイディスク。
【請求項１１】
前記ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである請求項１０に記載のブルーレイディスク。
【請求項１２】
前記樹脂組成物が、更に、ヒンダートアミン化合物（Ｄ）を含む樹脂組成物である請求項１に記載のブルーレイディスク。
【請求項１３】
少なくとも、有機色素記録層上に界面層を有するブルーレイディスク基板の界面層上に、直接、
（Ａ）下記式（１）で示される構造を有する（メタ）アクリレート、
2011093089.tif 000012
（式中、ｎは１〜１０の整数を示す。）
及び、
（Ｂ）光重合開始剤、
を含有する紫外線硬化型樹脂組成物を塗布し、次いで、該塗布膜に、活性エネルギー線を照射して、硬化物層を形成する工程を含むブルーレイディスクの製造方法。
【請求項１４】
紫外線硬化型樹脂組成物が、更に、（Ａ）以外の（メタ）アクリレート（Ｃ）を含有する紫外線硬化型樹脂組成物である請求項１３に記載のブルーレイディスクの製造方法。
【請求項１５】
（Ａ）下記式（１）で示される構造を有する（メタ）アクリレート（但し、ウレタン（メタ）アクリレートを除く）
2011093089.tif 000013
（式中、ｎは１〜１０の整数を示す。）
及び、
（Ｂ）光重合開始剤、
を含有し、かつ、有機色素記録層上に界面層を有するブルーレイディスクの界面層上に直接硬化物層を形成するための、ブルーレイディスク用紫外線硬化型樹脂組成物。
【請求項１６】
式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である請求項１５に記載のブルーレイディスク用紫外線硬化型樹脂組成物。
【請求項１７】
更に、上記（Ａ）成分以外の（メタ）アクリレート（Ｃ）を含有する請求項１５に記載のブルーレイディスク用紫外線硬化型樹脂組成物。
【請求項１８】
式（１）で示される構造を有する（メタ）アクリレート（Ａ）を、前記樹脂組成物全体に対して２０〜９５重量％含有する請求項１５に記載のブルーレイディスク用紫外線硬化型樹脂組成物。
【請求項１９】
前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である請求項１７に記載のブルーレイディスク用紫外線硬化型樹脂組成物。
【請求項２０】
前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する請求項１７に記載のブルーレイディスク用紫外線硬化型樹脂組成物、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；
（ｖ）ポリテトラメチレングリコール構造を有する（メタ）アクリレート；
（ＩＩ）群（ｃ−３ｂ）：
ジシクロペンテニルオキシエチル（メタ）アクリレート、１，６−ヘキサンジオールジ（メタ）アクリレート、ジプロピレングリコールジ（メタ）アクリレート、又はトリプロピレングリコールジ（メタ）アクリレート。
【請求項２１】
前記（メタ）アクリレート（Ｃ）として、上記（Ｉ）群の（メタ）アクリレートモノマー（ｃ−３ａ）を含む請求項２０に記載のブルーレイディスク用紫外線硬化型樹脂組成物。
【請求項２２】
上記（Ｉ）群の（メタ）アクリレートモノマー（ｃ−３ａ）として、Ｃ５〜Ｃ１８アルキル（メタ）アクリレートを含む請求項２１に記載のブルーレイディスク用紫外線硬化型樹脂組成物。
【請求項２３】
上記（Ｉ）群の（メタ）アクリレートモノマー（ｃ−３ａ）の含量が、樹脂組成物の総量に対して、２０〜６０重量％である請求項２１に記載のブルーレイディスク用紫外線硬化型樹脂組成物。
【請求項２４】
前記（メタ）アクリレート（Ｃ）として、上記（ＩＩ）群の（メタ）アクリレートモノマー（ｃ−３ｂ）を含む請求項２０に記載のブルーレイディスク用紫外線硬化型樹脂組成物。
【請求項２５】
前記（メタ）アクリレート（Ｃ）として、ウレタン（メタ）アクリレート（Ｃ−２）を含む請求項１７に記載のブルーレイディスク用紫外線硬化型樹脂組成物。
【請求項２６】
該ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである請求項２５に記載のブルーレイディスク用紫外線硬化型樹脂組成物。
【請求項２７】
（Ｃ）成分として、Ｃ５〜Ｃ１８アルキル（メタ）アクリレート、ポリエチレンオキサイド５〜１５モル変性ビスフェノールＡ型ジ（メタ）アクリレート、ジシクロペンタジエンオキシエチル（メタ）アクリレート及びポリプロピレングリコールジ（メタ）アクリレートからなる群から選択される少なくとも一種を含有し、その含有量が、（Ｃ）成分の総量に対して、５０％〜１００％である請求項１７に記載のブルーレイディスク用紫外線硬化型樹脂組成物。
【請求項２８】
（Ａ）成分、及び、前記（メタ）アクリレート（Ｃ）として、ウレタン（メタ）アクリレート（Ｃ−２）、前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有し、（Ａ）成分、（Ｃ−２）成分、（ｃ−３ａ）成分及び（ｃ−３ｂ）成分の総量が、樹脂組成物の総量に対して、７０〜９９重量％である請求項１７に記載のブルーレイディスク用紫外線硬化型樹脂組成物。
【請求項２９】
前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有する請求項２８に記載のブルーレイディスク用紫外線硬化型樹脂組成物。
【請求項３０】
ウレタン（メタ）アクリレート（Ｃ−２）を含む場合は、（ｉ）（Ａ）成分がカプロラクトン変性ヒドロキシエチル（メタ）アクリレートであるか、又は、（ｉｉ）前記（Ｉ）群の（メタ）アクリレートモノマー（ｃ−３ａ）を含むかのいずれかである請求項２８に記載のブルーレイディスク用紫外線硬化型樹脂組成物。
【請求項３１】
更に、ヒンダートアミン化合物（Ｄ）を含む請求項１５に記載のブルーレイディスク用紫外線硬化型樹脂組成物。
【請求項３２】
硬化した時の硬化物の２５℃での弾性率が０．０１〜９．５ＭＰａである請求項１７に記載のブルーレイディスク用紫外線硬化型樹脂組成物。
【請求項３３】
上記（Ｉ）群の（メタ）アクリレートモノマー（ｃ−３ａ）及び上記（ＩＩ）群の（メタ）アクリレートモノマー（ｃ−３ｂ）からなる群から選ばれる少なくとも一種の含量が、樹脂組成物の総量に対して、１０〜６０重量％である請求項２０に記載のブルーレイディスク用紫外線硬化型樹脂組成物。
【請求項３４】
上記（Ｉ）群の（メタ）アクリレートモノマー（ｃ−３ａ）の含量が、樹脂組成物の総量に対して、１０〜６０重量％である請求項２１に記載のブルーレイディスク用紫外線硬化型樹脂組成物。
【請求項３５】
上記（Ｉ）群の（メタ）アクリレートモノマー（ｃ−３ａ）の含量が、樹脂組成物の総量に対して、２０〜５０重量％である請求項２１に記載のブルーレイディスク用紫外線硬化型樹脂組成物。
【請求項３６】
上記（Ｉ）群の（メタ）アクリレートモノマー（ｃ−３ａ）の含量が、樹脂組成物の総量に対して、３０〜５０重量％である請求項２１に記載のブルーレイディスク用紫外線硬化型樹脂組成物。
【手続補正２】
【補正対象書類名】明細書
【補正対象項目名】０００９
【補正方法】変更
【補正の内容】
【０００９】
即ち、本発明は、次の（１）〜（３６）に関するものである。
（１）  有機色素記録層上に界面層を有し、その界面層上に、直接、
（Ａ）下記式（１）で示される構造を有する（メタ）アクリレート（但し、ウレタン（メタ）アクリレートを除く）
2011093089.tif 000014
（式中、ｎは１〜１０の整数を示す）
及び、
（Ｂ）光重合開始剤、
を含有する紫外線硬化型樹脂組成物（以下単に樹脂組成物という）の硬化物層を有するブルーレイディスク。
（２）  式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である上記（１）に記載のブルーレイディスク。
（３）  前記樹脂組成物が、更に、（Ａ）以外の（メタ）アクリレート（Ｃ）を含有する紫外線硬化型樹脂組成物である上記（１）又は（２）に記載のブルーレイディスク。
【手続補正３】
【補正対象書類名】明細書
【補正対象項目名】００１０
【補正方法】変更
【補正の内容】
【００１０】
（４）  式（１）で示される構造を有する（メタ）アクリレート（Ａ）を、前記樹脂組成物全体に対して２０〜９５重量％含有する上記（１）〜（３）の何れか一項に記載のブルーレイディスク。
（５）  前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である上記（３）又は（４）に記載のブルーレイディスク。
（６）  前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する上記（３）又は（４）に記載のブルーレイディスク、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｖ）ポリエチレンオキサイド変性フェノールアクリレート；又は
（ｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
【手続補正４】
【補正対象書類名】明細書
【補正対象項目名】００１１
【補正方法】変更
【補正の内容】
【００１１】
（７）  前記（メタ）アクリレート（Ｃ）として、上記（Ｉ）群の（メタ）アクリレートモノマー（ｃ−３ａ）を含む上記（６）に記載のブルーレイディスク。
（８）  上記（Ｉ）群の（メタ）アクリレートモノマー（ｃ−３ａ）として、Ｃ５〜Ｃ１８アルキル（メタ）アクリレートを含む上記（７）に記載のブルーレイディスク。
（９）  前記（メタ）アクリレート（Ｃ）として、上記（ＩＩ）群の（メタ）アクリレートモノマー（ｃ−３ｂ）を含む上記（６）に記載のブルーレイディスク。
（１０）  前記（メタ）アクリレート（Ｃ）として、ウレタン（メタ）アクリレート（Ｃ−２）を含む上記（３）〜（９）の何れか一項に記載のブルーレイディスク。
（１１）  前記ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである上記（１０）に記載のブルーレイディスク。
（１２）  前記樹脂組成物が、更に、ヒンダートアミン化合物（Ｄ）を含む樹脂組成物である上記（１）〜（１１）の何れか一項に記載のブルーレイディスク。
（１３）    少なくとも、有機色素記録層上に界面層を有するブルーレイディスク基板の界面層上に、直接、
（Ａ）下記式（１）で示される構造を有する（メタ）アクリレート、
2011093089.tif 000015
（式中、ｎは１〜１０の整数を示す。）
及び、
（Ｂ）光重合開始剤、
を含有する紫外線硬化型樹脂組成物を塗布し、次いで、該塗布膜に、活性エネルギー線を照射して、硬化物層を形成する工程を含むブルーレイディスクの製造方法。
（１４）  紫外線硬化型樹脂組成物が、更に、（Ａ）以外の（メタ）アクリレート（Ｃ）を含有する紫外線硬化型樹脂組成物である上記（１３）に記載のブルーレイディスクの製造方法。
【手続補正５】
【補正対象書類名】明細書
【補正対象項目名】００１２
【補正方法】変更
【補正の内容】
【００１２】
（１５）（Ａ）下記式（１）で示される構造を有する（メタ）アクリレート（但し、ウレタン（メタ）アクリレートを除く）
2011093089.tif 000016
（式中、ｎは１〜１０の整数を示す。）
及び、
（Ｂ）光重合開始剤、
を含有し、かつ、有機色素記録層上に界面層を有するブルーレイディスクの界面層上に直接硬化物層を形成するための、ブルーレイディスク用紫外線硬化型樹脂組成物。
（１６）  式（１）で示される構造を有する（メタ）アクリレート（Ａ）が、カプロラクトン変性ヒドロキシエチル（メタ）アクリレート、カプロラクトン変性ヒドロキシブチル（メタ）アクリレート、カプロラクトン変性ヒドロキシピバリン酸ネオペンチルグリコールジ（メタ）アクリレート、カプロラクトン変性トリス（アクリロキシエチル）イソシアヌレート及びカプロラクトン変性ジペンタエリスリトールヘキサ（メタ）アクリレートからなる群から選ばれる少なくとも一種である上記（１５）に記載のブルーレイディスク用紫外線硬化型樹脂組成物。
（１７）  更に、上記（Ａ）以外の（メタ）アクリレート（Ｃ）を含有する上記（１５）又は（１６）に記載のブルーレイディスク用紫外線硬化型樹脂組成物。
（１８）  式（１）で示される構造を有する（メタ）アクリレート（Ａ）を、前記樹脂組成物全体に対して２０〜９５重量％含有する上記（１５）〜（１７）の何れか一項に記載のブルーレイディスク用紫外線硬化型樹脂組成物。
（１９）  前記（メタ）アクリレート（Ｃ）が、ポリエステルポリオール又はポリエーテルポリオールと、ポリイソシアネート及び２−ヒドロキシエチルアクリレートとの反応物であるウレタンアクリレート、及びポリエチレンオキサイド変性ビスフェノールＡ型ジアクリレートからなる群から選ばれる少なくとも一種である上記（１７）又は（１８）に記載のブルーレイディスク用紫外線硬化型樹脂組成物。
【手続補正６】
【補正対象書類名】明細書
【補正対象項目名】００１３
【補正方法】変更
【補正の内容】
【００１３】
（２０）  前記（メタ）アクリレート（Ｃ）として、下記（Ｉ）群の（メタ）アクリレートモノマー（ｃ−３ａ）及び下記（ＩＩ）群の（メタ）アクリレートモノマー（ｃ−３ｂ）からなる群から選ばれる少なくとも一種を含有する上記（１７）〜（１９）の何れか一項に記載のブルーレイディスク用紫外線硬化型樹脂組成物、
（Ｉ）群（ｃ−３ａ）：
（ｉ）Ｃ５〜Ｃ１８アルキル（メタ）アクリレート、又は、炭素数７〜１８アルキレングリコールジ（メタ）アクリレート；
（ｉｉ）プロピレンオキサイド変性モノ又はジ（メタ）アクリレート；
（ｉｉｉ）ポリエチレンオキサイド変性ビスフェノールＡ型ジ（メタ）アクリレート；
（ｉｉｉ）ポリエチレンオキサイド変性フェノールアクリレート；
（ｉｖ）ポリテトラメチレングリコール構造を有する（メタ）アクリレート；
（ＩＩ）群（ｃ−３ｂ）：
ジシクロペンテニルオキシエチル（メタ）アクリレート（又はジシクロペンタジエンオキシエチル（メタ）アクリレート）、１，６−ヘキサンジオールジ（メタ）アクリレート、ジプロピレングリコールジ（メタ）アクリレート、又はトリプロピレングリコールジ（メタ）アクリレート。
（２１）  前記（メタ）アクリレート（Ｃ）として、上記（Ｉ）群の（メタ）アクリレートモノマー（ｃ−３ａ）を含む上記（２０）に記載のブルーレイディスク用紫外線硬化型樹脂組成物。
（２２）  上記（Ｉ）群の（メタ）アクリレートモノマー（ｃ−３ａ）として、Ｃ５〜Ｃ１８アルキル（メタ）アクリレートを含む上記（２１）に記載のブルーレイディスク用紫外線硬化型樹脂組成物。
（２３）  上記（Ｉ）群の（メタ）アクリレートモノマー（ｃ−３ａ）の含量が、樹脂組成物の総量に対して、２０〜６０重量％である上記（２０）又は（２１）に記載のブルーレイディスク用紫外線硬化型樹脂組成物。
（２４）  前記（メタ）アクリレート（Ｃ）として、上記（ＩＩ）群の（メタ）アクリレートモノマー（ｃ−３ｂ）を含む上記（２０）〜（２３）の何れか一項に記載のブルーレイディスク用紫外線硬化型樹脂組成物。
【手続補正７】
【補正対象書類名】明細書
【補正対象項目名】００１４
【補正方法】変更
【補正の内容】
【００１４】
（２５）  前記（メタ）アクリレート（Ｃ）として、ウレタン（メタ）アクリレート（Ｃ−２）を含む上記（１７）〜（２４）の何れか一項に記載のブルーレイディスク用紫外線硬化型樹脂組成物。
（２６）  該ウレタン（メタ）アクリレート（Ｃ−２）が、ポリＣ２〜Ｃ６アルキレングリコール、イソホロンジイソシアネート及びヒドロキシＣ２〜Ｃ４（メタ）アクリレートとの反応で得られるウレタン（メタ）アクリレートである上記（２５）に記載のブルーレイディスク用紫外線硬化型樹脂組成物。
（２７）  （Ｃ）成分として、Ｃ５〜Ｃ１８アルキル（メタ）アクリレート、ポリエチレンオキサイド５〜１５モル変性ビスフェノールＡ型ジ(メタ）アクリレート、ジシクロペンタジエンオキシエチル(メタ）アクリレート及びポリプロピレングリコールジ（メタ）アクリレートからなる群から選択される少なくとも一種を含有し、その含有量が、（Ｃ）成分の総量に対して、５０％〜１００％である上記（１７）〜（２６）の何れか一項に記載のブルーレイディスク用紫外線硬化型樹脂組成物。
（２８）  （Ａ）成分、及び、前記（メタ）アクリレート（Ｃ）として、ウレタン（メタ）アクリレート（Ｃ−２）、前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有し、（Ａ）成分、（Ｃ−２）成分、（ｃ−３ａ）成分及び（ｃ−３ｂ）成分の総量が、樹脂組成物の総量に対して、７０〜９９重量％である上記（１７）〜（２７）の何れか一項に記載のブルーレイディスク用紫外線硬化型樹脂組成物。
（２９）  前記（Ｉ）群の（メタ）アクリレートモノマー（ｃ−３ａ）及び前記（ＩＩ）群の（メタ）アクリレートモノマー（ｃ−３ｂ）からなる群から選ばれる少なくとも一種を含有する上記（２８）に記載のブルーレイディスク用紫外線硬化型樹脂組成物。
（３０）  ウレタン（メタ）アクリレート（Ｃ−２）を含む場合は、（ｉ）（Ａ）成分がカプロラクトン変性ヒドロキシエチル（メタ）アクリレートであるか、又は、（ｉｉ）前記（Ｉ）群の（メタ）アクリレートモノマー（ｃ−３ａ）を含むかのいずれかである上記（２８）に記載のブルーレイディスク用紫外線硬化型樹脂組成物。
（３１）更に、ヒンダートアミン化合物（Ｄ）を含む上記（１５）〜（３０）の何れか一項に記載のブルーレイディスク用紫外線硬化型樹脂組成物。
（３２）  硬化した時の硬化物の２５℃での弾性率が０．０１〜９．５ＭＰａである上記（１７）〜（３１）の何れか一項に記載のブルーレイディスク用紫外線硬化型樹脂組成物。
（３３）  上記（Ｉ）群の（メタ）アクリレートモノマー（ｃ−３ａ）及び上記（ＩＩ）群の（メタ）アクリレートモノマー（ｃ−３ｂ）からなる群から選ばれる少なくとも一種の含量が、樹脂組成物の総量に対して、１０〜６０重量％である上記（２０）に記載のブルーレイディスク用紫外線硬化型樹脂組成物。
（３４）  上記（Ｉ）群の（メタ）アクリレートモノマー（ｃ−３ａ）の含量が、樹脂組成物の総量に対して、１０〜６０重量％である上記（２１）に記載のブルーレイディスク用紫外線硬化型樹脂組成物。
（３５）  上記（Ｉ）群の（メタ）アクリレートモノマー（ｃ−３ａ）の含量が、樹脂組成物の総量に対して、２０〜５０重量％である上記（２１）に記載のブルーレイディスク用紫外線硬化型樹脂組成物。
（３６）  上記（Ｉ）群の（メタ）アクリレートモノマー（ｃ−３ａ）の含量が、樹脂組成物の総量に対して、３０〜５０重量％である上記（２１）に記載のブルーレイディスク用紫外線硬化型樹脂組成物。
【国際調査報告】
2011093089.tif 000017
2011093089.tif 000018
2011093089.tif 000019
2011093089.tif 000020